(57)【特許請求の範囲】
【請求項１】
下記Ａ〜Ｄ成分を含有する溶液に、活性エネルギー線を照射して熱可塑性重合体にする工程を含むことを特徴とする練り込み型帯電防止剤の製造方法。
Ａ成分：１分子中にポリアルキレングリコールと、アクリロイル基またはメタクリロイル基から選択される重合性官能基を１個含有する重合性単量体
Ｂ成分：ホウフッ化塩、六フッ化リン酸の金属塩、トリフルオロメタンスルホン酸の金属塩、ビス（トリフルオロメタンスルホニル）イミドの金属塩、ビス（フルオロスルホニル）イミドの金属塩の群から選択される１種または２種以上
Ｃ成分：光重合開始剤
Ｄ成分：重合調整剤
【請求項２】
請求項１に記載の溶液に、さらに下記Ｅ成分を含有することを特徴とする練り込み型帯電防止剤の製造方法。
Ｅ成分：１分子中にアクリルアミド基を１個含有する重合性単量体
【発明の詳細な説明】
【技術分野】
【０００１】
本発明は、製造工程中で溶媒を用いることなく、活性エネルギー線を利用した光重合反応により、熱可塑性重合物を得る工程を含む練り込み型帯電防止剤の製造方法に関する。
【背景技術】
【０００２】
現在一般に使用されているプラスチックのほとんどは、電気の伝導性が低く帯電しやすい。プラスチックが帯電すると生産工程上の障害となったり、製品に汚れが付着したり、印刷不良が起きたりするため、帯電防止剤が使用されている。
【０００３】
帯電防止方法としては、帯電防止剤をプラスチック表面に塗布する方法と、プラスチック内部に練り込む方法とに大別される。工程が増えることなく簡便であり、また、効果の持続性も高いことから工業的には練り込む方法による帯電防止剤が主流となっている。練り込み型帯電防止剤の中でも、帯電防止効果が長く持続する永久帯電防止剤と呼ばれる練り込み型帯電防止剤の検討がなされている。
【０００４】
熱可塑性樹脂への練り込み型帯電防止剤に関する従来技術としては、共役ジエン系単量体を５０重量％以上含むジエン系共重合体らデックスと、メタクリル酸エステル、アクリル酸エステル等の群から選ばれる単量体とを特定量をグラフト重合して得られるグラフト重合体と、前記グラフト重合体と相溶性のある熱可塑性樹脂およびパーフルオロアルキル基を有するフッ素アルキル含有化合物の金属塩を特定量含む帯電防止剤樹脂組成物（特許文献１）、特定のポリエーテルエステルアミド、ポリカーボネート樹脂、スチレン系熱可塑性樹を特定量含む熱可塑性樹脂組成物（特許文献２）、１分子中にポリアルキレングリコールと、アクリロイル基またはメタクリロイル基から選択される重合性官能基を１個含有する重合性単量体、過塩素酸塩、光重合開始剤を含有する溶液に活性エネルギー線を照射して得られる熱可塑性重合体である練り込み型帯電防止剤（特許文献３）、分子構造中にポリオキシアルキレン鎖を有する（メタ）アクリル酸エステル化合物および過塩素酸、チオシアン酸または硝酸のアルカリ金属塩またはアルカリ土類金属塩からなる帯電防止剤組成物（先行文献４）などが開示されている。
しかし、上記の従来技術では、一長一短がありより良い練り込み型帯電防止剤の製造方法が望まれていた。
【先行技術文献】
【特許文献】
【０００５】
【特許文献１】特開昭６３−１０１４４４号公報
【特許文献２】特開昭６２−２７３２５２号公報
【特許文献３】特開２０１２−２１１３０３号公報
【特許文献４】特開平０２−１２０３７０号公報
【発明の概要】
【発明が解決しようとする課題】
【０００６】
本発明は、製造工程中で溶媒を用いることなく、簡便な練り込み型帯電防止剤の製造方法の提供を目的とする。さらに熱可塑性樹脂に配合した際、熱可塑性樹脂組成物の成形品の外観を損なうことなく、優れた帯電防止性を付与し、その効果を持続することができる、練り込み型帯電防止剤の製造方法を提供することを目的とする。
【課題を解決するための手段】
【０００７】
本発明者は、上記課題を解決する為に鋭意研究を重ねた結果、ＵＶ照射することによって得られる熱可塑性を有する練り込み型帯電防止剤が上記課題を解決することを見出した。本発明者は、これらの知見に基づきさらに研究を重ね、本発明を完成するに至った。
すなわち、本発明は、以下の構成からなっている。
［１］下記Ａ〜Ｃ成分を含有する溶液に、活性エネルギー線を照射して熱可塑性重合体にする工程を含むことを特徴とする練り込み型帯電防止剤の製造方法。
Ａ成分：１分子中にポリアルキレングリコールと、アクリロイル基またはメタクリロイル基から選択される重合性官能基を１個含有する重合性単量体
Ｂ成分：ホウフッ化塩、六フッ化リン酸の金属塩、トリフルオロメタンスルホン酸の金属塩、ビス（トリフルオロメタンスルホニル）イミドの金属塩、ビス（フルオロスルホニル）イミドの金属塩の群から選択される１種または２種以上
Ｃ成分：光重合開始剤
［２］上記［１］に記載の溶液に、さらに下記Ｄ成分を含有することを特徴とする練り込み型帯電防止剤の製造方法。
Ｄ成分：重合調整剤
［３］上記［１］または［２］に記載の溶液に、さらに下記Ｅ成分を含有することを特徴とする練り込み型帯電防止剤の製造方法。
Ｅ成分：１分子中にアクリルアミド基を１個含有する重合性単量体
【発明の効果】
【０００８】
本発明によって、製造工程中で溶媒を用いることなく、練り込み型帯電防止剤の簡便な製造方法を提供できる。さらに、得られた練り込み型帯電防止剤は、熱可塑性樹脂成物に練り込むことによって帯電防止性を付与し、その帯電防止機能を持続することが可能である。また、得られた熱可塑性樹脂組成物の成形品は、外観（表面、内層）を損なうことなく、耐屈曲性にも優れている。
【発明を実施するための形態】
【０００９】
［Ａ成分］
本発明で用いられるＡ成分は、「１分子中にポリアルキレングリコールと、アクリロイル基またはメタクリロイル基から選択される重合性官能基を１個含有する重合性単量体」であり、下記の一般式（１）で示すことができる。
【００１０】
【化１】
0006607748.tif 000002
ただし、Ｒ１はＨまたはＣＨ３、Ｒ２はＨまたはアルキル
ｎはオキシアルキレン基の平均付加モル数（整数）
【００１１】
Ａ成分中に含まれるポリアルキレングリコールのオキシアルキレン基の平均付加モル数（ｎ）に特に制限はないが、好ましくは約４以上、より好ましくは約９以上、さらにより好ましくは約４５以上である。前記のような平均付加モル数であると、得られた熱可塑性重合体の分子内の導電性が高まり、また熱可塑性重合体の形状が固形状として得られやすいため好ましい。
【００１２】
Ａ成分としては、具体的には、例えば、ジエチレングリコールモノ（メタ）アクリレート、トリエチレングリコールモノ（メタ）アクリレート、ジプロピレングリコールモノ（メタ）アクリレート、２−メトキシエチル（メタ）アクリレート、メトキシジエチレングリコール（メタ）アクリレート、メトキシトリエチレングリコール（メタ）アクリレート、メトキシポリエチレングリコール（メタ）アクリレート、メトキシポリプロピレングリコール（メタ）アクリレート、２−エトキシエチル（メタ）アクリレート、２−（２−エトキシエトキシ）エチル（メタ）アクリレート、エトキシポリエチレングリコール（メタ）アクリレート、エトキシポリプロピレングリコール（メタ）アクリレート、４−ノニルフェノキシポリエチレングリコール（メタ）アクリレートなどが挙げられる。本発明においては、これら具体例について、少なくとも１種または２種以上を組み合わせて用いることができる。なお、（メタ）アクリレートとは、アクリレートおよびメタクリレートの両方を意味する。以下の説明においても、同じ意味で用いる。
【００１３】
［Ｂ成分］
本発明で用いられるＢ成分は、「ホウフッ化塩、六フッ化リン酸の金属塩、トリフルオロメタンスルホン酸の金属塩、ビス（トリフルオロメタンスルホニル）イミドの金属塩、ビス（フルオロスルホニル）イミドの金属塩の群から選択される１種または２種以上」であり、下記を例示することができる。
【００１４】
上記のホウフッ化塩としては、例えば、ホウフッ化リチウム、ホウフッ化ナトリウム、ホウフッ化カリウムなどが挙げられる。中でも、金属イオン半径が小さく導電性が高まるためリチウム塩、ナトリウム塩が好ましい。
【００１５】
上記の六フッ化リン酸の金属塩としては、例えば、六フッ化リン酸リチウム、六フッ化リン酸ナトリウム、六フッ化リン酸アンモニウムなどが挙げられる。中でも、金属イオン半径が小さく導電性が高まるためリチウム塩、ナトリウム塩が好ましい。
【００１６】
上記のトリフルオロメタンスルホン酸の金属塩としては、例えば、トリフルオロメタンスルホン酸リチウム、トリフルオロメタンスルホン酸ナトリウム、トリフルオロメタンスルホン酸カリウムなどが挙げられる。中でも、金属イオン半径が小さく導電性が高まるリチウム塩、ナトリウム塩が好ましい。
【００１７】
上記のビス（トリフルオロメタンスルホニル）イミドの金属塩としては、例えば、リチウム  ビス（トリフルオロメタンスルホニル）イミド、ナトリウム  ビス（トリフルオロメタンスルホニル）イミド、カリウム  ビス（トリフルオロメタンスルホニル）イミドなどが挙げられる。中でも、金属イオン半径が小さく導電性が高まるリチウム塩、ナトリウム塩が好ましい。
【００１８】
上記のビス（フルオロスルホニル）イミドの金属塩としては、例えば、リチウム  ビス（フルオロスルホニル）イミド、ナトリウム  ビス（フルオロスルホニル）イミド、カリウム  ビス（フルオロスルホニル）イミドなどが挙げられる。中でも、金属イオン半径が小さく導電性が高まるリチウム塩、ナトリウム塩が好ましい。
【００１９】
［Ｃ成分］
本発明で用いられるＣ成分は、「光重合開始剤」であり、紫外線などの活性エネルギー線でラジカルを発生する光開裂型や水素引き抜き型の光重合開始剤である。Ｃ成分としては、例えば１−ヒドロキシシクロヘキシルフェニルケトン、２，２−ジメトキシ−２−フェニルアセトフェノン、２−ヒドロキシ−２−メチル−１−フェニルプロパン−１−オン、２−メチル−１−［４−（メチルチオ）フェニル］−２−モルフォリノプロパン−１−オン、２，４，６−トリメチルベンゾイルホスフィンオキサイドなどが挙げられる。本発明においては、これら具体例について、少なくとも１種または２種以上を組み合わせて用いることができる。
【００２０】
［Ｄ成分］
本発明で用いられるＤ成分は、「重合調整剤」であり、例えば、ラルリルメルカプタン、α−メチルスチレン、α−メチルスチレンダイマーなどが挙げられる。
【００２１】
Ｄ成分は、得られる熱可塑性重合体の重合度をラジカル反応の連鎖移動効果によって調整でき、分子量を下げる効果がある。Ｄ成分を併用して得られた練り込み型帯電防止剤は、熱可塑性樹脂に配合することにより得られた熱可塑性樹脂組成物の帯電防止性を向上し、さらに耐屈曲性を改善するという効果を奏する。
【００２２】
［Ｅ成分］
本発明で用いられるＥ成分は、「１分子中にアクリルアミド基を１個含有する重合性単量体」であり、下記の一般式（２）で示すことができる。
【００２３】
【化２】
0006607748.tif 000003
ただし、Ｘ、Ｙは任意
【００２４】
Ｅ成分としては、具体的には、例えば、アクリルアミド、Ｎ−イソプロピルアクリルアミド、Ｎ,Ｎ−ジメチルアクリルアミド、Ｎ,Ｎ-ジエチルアクリルアミド、Ｎ−メチロールアクリルアミド、２−ヒドロキシエチルアクリルアミド、Ｎ,Ｎ−ジメチルアミノエチルアクリルアミド、Ｎ,Ｎ−ジメチルアミノプロピルアクリルアミド、Ｎ,Ｎ−ジエチルアミノエチルアクリルアミド、Ｎ,Ｎ−ジエチルアミノプロピルアクリルアミドなどが挙げられる。本発明においては、これら具体例について、少なくとも１種または２種以上を組み合わせて用いることができる。
【００２５】
Ｅ成分を併用して得られた練り込み型帯電防止剤は、熱可塑性樹脂への相溶性を改善することができるため、得られた熱可塑性樹脂組成物の帯電防止性を向上し、さらに外観がきれいな状態になるという効果を奏する。
【００２６】
［本発明の練り込み型帯電防止剤の製造方法］
本発明の練り込み型帯電防止剤の製造方法は、ＡからＣ成分を含有する溶液、あるいはＡからＣ成分にさらにＤ成分および／またはＥ成分を含有する溶液に、活性エネルギー線を照射して熱可塑性重合体にする工程を含むものである。
【００２７】
上記溶液には、ＡからＣ成分、あるいはＡからＣ成分にさらにＤ成分および／またはＥ成分の各成分を溶解する溶媒（各種有機溶媒など）が不要である。溶媒を用いる必要がないため、活性エネルギー線を照射して得られた熱可塑性重合体は、溶媒を除去する工程（例えば、遠心分離工程、乾燥工程、濃縮工程など）が不要であり、簡便な工程のみで熱可塑性重合体である練り込み型帯電防止剤を得ることができる。
【００２８】
上記溶液には、本発明の効果を阻害しない範囲で他の成分を配合することができ、この「他の成分」としては、例えば、Ａ成分およびＥ成分以外の重合性単量体が挙げられる。この重合性単量体としては、具体的には１分子中にポリアルキレングリコールを持たず、且つアクリロイル基またはメタクリロイル基から選択され重合性官能基を１個含有する重合性単量体［アルキル（メタ）アクリレート、ヒドロキシアルキル（メタ）アクリレート］、１分子中に重合性ビニル基を１個含有する重合性単量体（例えば、スチレン、酢酸ビニル、Ｎ−ビニル−２−ピロリドンなど）などが挙げられる。本発明においては、これら具体例について、少なくとも１種または２種以上を組み合わせて用いることができる。
一方、１分子中に重合性官能基を２個以上含有する重合性単量体は、本発明の効果を阻害する虞があるので用いることは好ましくない。
【００２９】
上記各成分についての配合量に特に制限はないが、重合性単量体として、Ａ成分の他にＥ成分を用いる場合、Ａ成分およびＥ成分の比率としては、好ましくはＡ：Ｅが１００：０〜３０：７０であり、より好ましくは１００：０〜３５：７５である。前記範囲であると、得られた熱可塑性重合体の分子内の導電性が高まり優れた帯電防止効果が発揮できるため好ましい。
また、（１）Ａ成分、（２）Ａ成分とＥ成分とを加えた総重合性単量体、（３）Ａ成分とＥ成分とその他の重合性単量体を加えた総重合性単量体、または（４）Ａ成分とその他の重合性単量体とを加えた総重合性単量体、のいずれかの１００質量部に対し、Ｂ成分は約０．２〜５質量部が好ましく、より好ましくは約１〜３質量部である。前記範囲であると、得られた熱可塑性重合体の分子内の導電性が高まり優れた帯電防止効果が発揮できるため好ましい。
そして、Ｃ成分は、上記総重合性単量体１００質量部に対して、約１〜１０質量部が好ましく、より好ましくは約２〜５質量部である。
【００３０】
Ｄ成分は、上記総重合性単量体１００質量部に対して、約０．０１〜２質量部が好ましく、より好ましくは約０．０６〜１質量部である。前記範囲であると、得られた練り込み型帯電防止剤を熱可塑性樹脂に練り込み成形した際に、表面や内層の成形性に優れるため好ましい。
【００３１】
練り込み型帯電防止剤の製造方法は、以下の方法を例示することができる。
［混合工程］
Ａ、Ｅ、Ｄ成分およびその他の成分は固形状あるいは溶液状であり、Ｂ、Ｃ成分は固形状（粉末状）である。本発明では、Ａ、Ｅ、Ｄ成分およびその他の成分が固形状の場合、加熱して溶液状にして用いればよい。
（１）Ａ成分またはＡ成分とＥ成分、（２）Ｂ成分、（３）Ｃ成分、および（４）Ｄ成分、の各成分、さらに所望によりその他の成分を均一になるように混合することにより、ＡからＣ成分を含有する溶液、あるいはＡからＣ成分にさらにＤ成分および／またはＥ成分を含有する溶液が得られる。
Ｂ、Ｃ成分は、Ａ、Ｅ、Ｄ成分およびその他の成分と混合することにより、溶媒を用いることなく容易に分散、溶解することができる。混合方法としては、公知の混合方法で混合すればよいが、紫外線などを遮断して混合することが好ましい。
【００３２】
［活性エネルギー線照射工程］
得られた溶液に活性エネルギー線を照射して、溶液中の重合性単量体（Ａ、Ｅ成分など）がラジカル重合反応することにより熱可塑性を有する練り込み型帯電防止剤が得られる。ここで活性エネルギー線の照射量は、紫外線を用いる場合、好ましくは積算光量約１０００〜４０００ｍＪ／ｃｍ２である。活性エネルギー線照射工程では、各成分を含有する混合物が溶液状である必要があるため、前記成分が固形状である場合、加熱などの工程を行って溶液状とすることが好ましい。加熱する場合の温度に特に制限はないが、各成分を含有する混合物が溶液状となり、且つ各成分が劣化しない温度であることが好ましい。
【００３３】
上記各工程を経ることによって得られた練り込み型帯電防止剤は、上記各工程において各成分を溶解するために溶媒を必要としていないため、溶媒を除去する工程を行う必要がない。そのため、上記各工程を行うだけで簡便に熱可塑性を有する練り込み型帯電防止剤を得ることができる。
【００３４】
ここで、一般的な練り込み型帯電防止剤は、熱可塑性樹脂に練り込んで用いるために、熱可塑性であることが必要である。また、その形状が、液状、ゲル状、ペースト状である場合、熱可塑性樹脂に練り込んで均一に混練することが難しく、さらに熱可塑性樹脂組成物を射出成形する場合、上手く射出成形でない虞がある。そのため、練り込み型帯電防止剤の形状は、固形状が好ましい。
本発明で得られた練り込み型帯電防止剤は、熱可塑性を有し、形状が固形状である。そのため、熱を加えながら熱可塑性樹脂と混練することにより均一に練り込むことが可能であり、射出成形などの成形性にも優れている。なお、ここで熱可塑性とは、熱分解が起こる前に流動性を示すことをいう。
【００３５】
本発明で得られた練り込み型帯電防止剤を添加する対象となる熱可塑性樹脂としては、ポリオレフィン、ポリ塩化ビニル、ポリスチレン、アクリル樹脂、ポリエステル、ポリカーボネート、ポリアミド、ＡＢＳ樹脂などが挙げられ、本発明においては、これらの一般的な熱可塑性樹脂が特別の制限なしで用いられてよい。
【００３６】
熱可塑性樹脂に本発明で得られた練り込み型帯電防止剤を添加して均一に練り込むことにより帯電防止性を有する熱可塑性樹脂組成物が得られる。上記熱可塑性樹脂組成物には、本発明の効果を阻害しない範囲で他の添加剤を配合することができ、例えば、酸化防止剤、紫外線吸収剤、光安定剤、金属不活性化剤、造核剤、滑剤、難燃剤、充填剤、顔料、無機充填剤などを挙げることができる。これらの添加剤の具体例としては、従来公知のものを特別の制限なく挙げることができる。
【００３７】
練り込み型帯電防止剤を熱可塑性樹脂に添加する方法としては、例えば、練り込み型帯電防止剤と熱可塑性樹脂を加熱しながら練り込む方法、あらかじめ熱可塑性樹脂に対して練り込み型帯電防止剤を含有させたマスターバッチを作製し、マスターバッチと熱可塑性樹脂を加熱しながら練り込む方法などが挙げられる。練り込みに用いる装置としては公知の装置を用いることができ、例えば二軸押出機、バンバリーミキサーなどが挙げられる。
【００３８】
上記したマスターバッチは、練り込み型帯電防止剤を効果的に分散させるために有効であり、その配合は、例えば、マスターバッチ１００質量部中の練り込み型帯電防止剤は約５〜４０質量部、好ましくは約１０〜３０質量部が例示することができる。またその作製方法は、例えば二軸押出機、バンバリーミキサー、などにより混練する方法が挙げられる。
【００３９】
上記の熱可塑性樹脂組成物は、Ｔダイ、インフレーション、カレンダーなどによりシートあるいはフィルムへ成形することができる。フィルムについては延伸、無延伸のいずれのものでも構わない。また、射出成形機、圧縮成形機などを用いて各種の成形品を得ることもできる。例えば、ブロー成形によりボトルなどを成形する事ができる。
【００４０】
以下に本発明を実施例で説明するが、これは本発明を単に説明するだけのものであって、本発明を限定するものではない。
【実施例】
【００４１】
＜練り込み型帯電防止剤の作製＞
（１）原材料
１）Ａ成分
Ａ１：メトキシポリエチレングリコール＃４０００メタクリレート（商品名：ＰＭＥ−４０００；日油株式会社製、ｎ＝９０）
Ａ２：メトキシポリエチレングリコール＃１０００メタクリレート（商品名：ブレンマーＰＭＥ−１０００；日油社製、ｎ＝２３）
ただし、上記ｎは、オキシアルキレン基の平均付加モル数である。
２）Ｂ成分
Ｂ１：ホウフッ化ナトリウム（商品名；森田化学工業社製）
Ｂ２：六フッ化リン酸リチウム（商品名；森田化学工業社製）
Ｂ３：トリフルオロメタンスルホン酸リチウム（商品名；森田化学工業社製）
Ｂ４：リチウム  ビス（トリフルオロメタンスルホニル）イミド（商品名；和光純薬社製）
Ｂ５：リチウム  ビス（フルオロスルホニル）イミド（商品名：イオネルＬＦ−１０１；日本触媒社製）
３）Ｃ成分
Ｃ１：１−ヒドロキシシクロヘキシルフェニルケトン（商品名：イルガキュア１８４；ＢＡＳＦ社製）
Ｃ２：２−メチル−１―［４−（メチルチオ）フェニル］−２−モルフォリノプロパン−１−オン（商品名イルガキュア９０７；ＢＡＳＦ社製）
４）Ｄ成分
Ｄ１：ラウリルメルカプタン（商品名：チオカルコール２０；花王社製）
Ｄ２：α−メチルスチレンダイマー（商品名：ブレンマーＭＳＤ；日油社製）
５）Ｅ成分
Ｅ１：Ｎ−イソプロピルアクリルアミド（商品名：ＮＩＰＡＭ；興人社製）
Ｅ２：Ｎ，Ｎ−ジメチルアクリルアミド（商品名：ＤＭＡＡ；興人社製）
６）Ａ成分とは異なる重合性官能基を１個含有する重合性単量体（「Ｆ成分」という。）
Ｆ１：イソボルニルアクリレート（商品名：ＩＢ−ＸＡ；大阪有機化学工業社製）
Ｆ２：２−ヒドロキシエシルアクリレート（商品名：ＨＥＡ；大阪有機化学工業社製）
７）重合性官能基を２個含有する以外はＡ成分と同じ重合性単量体（「Ｇ成分」という。）
Ｇ１：ポリエチレングリコール＃６００ジアクリレート（商品名：ＮＫエステルＡ−６００；新中村化学工業社製）
【００４２】
（２）配合
上記原材料を用いて作製した練り込み型帯電防止剤の配合組成を表１に示した。
【００４３】
【表１】
0006607748.tif 000004
【００４４】
（３）練り込み型帯電防止剤の作製
［実施例１］
表１の配合量の２倍量を遮光容器に量りとり、マグネチックスターラー（型式：ＳＲ−３５０；アドバンテック東洋社製）と５ｃｍの撹拌子を用いて約６０ｒｐｍで、５０℃・３０分間撹拌混合した後、プラスチックトレー（２５×１５×２ｃｍ）に移し、紫外線照射機（型式：Ｆ３００；フュージョンＵＶシステムジャパン社製）を用いて積算光量２０００ｍＪ／ｃｍ２の紫外線を照射し光重合を行い、練り込み型帯電防止剤（実施例品１）を得た。
【００４５】
［実施例２〜１２、比較例１〜３］
実施例１と同様の方法で操作を行ない、練り込み型帯電防止剤（実施例品２〜１２、比較例品１〜３）を得た。
ここで、実施例品１〜１４、比較例品２はいずれも熱可塑性を有する固形状であり、比較例１は熱可塑性を有するペースト状であった。
しかし、比較例品３は熱可塑性を有しない固形状であり、熱可塑性を有する練り込み型帯電防止剤を得ることができなかった。
【００４６】
［比較例４］
実施例１と同様の方法で操作を行ない、練り込み型帯電防止剤を作製しようとしたが、重合せず液状のままであり練り込み型帯電防止剤を得ることはできなかった。
ここで前記比較例４の性状が、液状であるため、熱可塑性樹脂に練り込んでも均一に混合することができず、さらに射出成型することはできないので、練り込み型帯電防止剤としては不適であると判断した。
【００４７】
得られた練り込み型帯電防止剤の製造性（重合のしやすさ、練り込み型帯電防止剤に適した形状）を目視にて確認し、下記評価基準で評価した。結果を表３に示す。
［評価基準］
◎：非常に重合しやすく、練り込みに適した固形状であり熱可塑性を有する。
○：重合しやすく、練り込みに適した固形状であり、熱可塑性を有する。
△：重合するものの、練り込みに適した固体状にならず、ペースト状であった。熱可塑性を有する。
×：練り込みに適していない状態（液体状あるいはゲル状。熱可塑性を有していない。の１つ以上に該当）。
【００４８】
＜熱可塑性樹脂組成物成形品の作製＞
［試作品１〜１４］
練り込み型帯電防止剤（実施例品１〜１２、比較例１〜２）をいずれか５０ｇと、ポリプロピレン樹脂（商品名：プライムポリプロＦ３２７；プライムポリマー社製）を９５０ｇ用意し、両者を混合し、射出成形機（型式：ＩＳ−５５ＥＰＮ；東芝機械社製）を用いて温度１９０℃の条件で平板状（９８×７９×２ｍｍ）の熱可塑性樹脂組成物の成形品（試作品１〜１４）を作製した。
【００４９】
＜練り込み型帯電防止剤を含む熱可塑性樹脂組成物の評価＞
得られた成形品の帯電防止性、外観（表面、内層）および耐屈折性について下記方法で評価した。
（１）帯電防止性の評価（水拭き前）
得られた成形品を恒温槽を用いて、室温２０℃、湿度６５％ＲＨで２４時間エージングし、同条件で極超絶縁計（型式：ＳＭ−８０００Ｓｅｒｉｅｓ；ＨＩＯＫＩ社製）を用いて表面固有抵抗を測定した。結果を表３に示す。
【００５０】
（２）帯電防止性の評価（水拭き後）
得られた成形品の表面を２５℃の水中で不織布を用いて１分間洗浄した。これを１０回繰り返してから水気を除き、６０℃２分間乾燥した後に、室温２０℃、湿度６５％ＲＨで２４時間エージングし、同条件で極超絶縁計（型式：ＳＭ−８０００Ｓｅｒｉｅｓ；ＨＩＯＫＩ社製）を用いて表面固有抵抗を測定した。
上記の表面固有抵抗の測定は、ＪＩＳ  Ｋ６９１１に準じて測定した。結果を表３に示す。
なお、成形品の表面固有抵抗は、通常１×１０１６Ω以上であるが、ホコリ付着防止などの効果が期待できる表面固有抵抗値は、１０１２Ω／□程度以下とされ、その抵抗値が低いほど帯電防止性能として優れている。
【００５１】
（３）成形品の外観（表面の状態）評価
得られた成形品の表面の状態を目視にて表２の評価基準で評価した。結果を表３に示す。
【００５２】
（４）成形品の外観（内層の状態）評価
得られた成形品を蛍光灯の光に透かし、内層の状態（練り込み型帯電防止剤の相溶状態）を目視にて表２の評価基準で評価した。結果を表３に示す。
【００５３】
（５）成形品の耐屈曲性評価
得られた成形品を手で９０度折り曲げ、折り曲げた部分の表面および内層の破壊状態、剥離状態を目視にて表２の評価基準で評価した。結果を表３に示す。なお、耐屈曲性が悪いと熱可塑性樹脂組成物の成形加工性が良くない結果となる。
【００５４】
【表２】
0006607748.tif 000005
【００５５】
【表３】
0006607748.tif 000006
結果より、実施例品の練り込み型帯電防止剤を用いた熱可塑性樹脂組成物成形品（試作品１〜１２）は、製造性に優れ、表面抵抗値は、水洗浄前および水洗浄後の表面固有抵抗のいずれも１０１２（Ω／□）以下であり、帯電防止性およびその持続性に優れていた。さらに、熱可塑性樹脂組成物成形品（試作品１〜１２）の外観（表面、内層）、耐屈折性も良い評価であった。特に熱可塑性樹脂組成物成形品（試作品１１、１２）は、外観（表面、内層）、耐屈折性も非常に良い評価であった。
一方、比較例品の練り込み型帯電防止剤を用いた熱可塑性樹脂組成物成形品（試作品１３、１４）は、水洗浄後の表面固有抵抗、または水洗浄前および水洗浄後の表面固有抵抗は、１０１３（Ω／□）以上であり、帯電防止性に優れていなかった。また、熱可塑性樹脂組成物成形品（試作品１３）は、外観（表面、内層）および耐屈曲性が好ましいものではなかった。